FR 2976968 A1 20121228 FR 1155430 A 20110621 Arrière-plan de l'invention L'invention concerne les pièces de turbomachines formant redresseurs de compresseur ou distributeurs de turbine. Le domaine d'application de l'invention est notamment celui des moteurs aéronautiques. L'invention est toutefois applicable à d'autres turbomachines, par exemple des turbines industrielles. Dans des turbomachines, les modules de compresseur et de turbine comprennent des roues mobiles alternant avec des redresseurs, dans le cas de compresseurs ou avec des distributeurs, dans le cas de turbines. Un redresseur de compresseur traditionnel couramment utilisé comprend une pluralité d'aubes de redressement fixées par exemple par soudage, à une couronne extérieure qui a une fonction structurale et qui délimite la veine d'écoulement d'air du côté extérieur. Du côté intérieur, la veine d'écoulement d'air est délimitée par une virole intérieure non structurale. La couronne extérieure, les aubes et la couronne intérieure sont typiquement en métal. Un distributeur de turbine traditionnel est couramment formé de plusieurs secteurs en métal obtenus en une seule pièce par fonderie et comprenant chacun un secteur de virole extérieure définissant la veine d'écoulement des gaz du côté extérieur, un secteur de virole intérieure définissant la veine d'écoulement des gaz du côté intérieur et des aubes reliant les secteurs de virole extérieure et intérieure. L'utilisation de matériaux composites comprenant un renfort fibreux densifié par une matrice a déjà été proposée pour différentes pièces de turbomachines, notamment des pales de roues mobiles, des anneaux de turbine, des éléments de distributeur de turbine ou des éléments d'arrière-corps. Pour des pièces exposées en service à des températures élevées, l'utilisation de matériau composite à matrice céramique (CMC) a été préconisée. La fabrication de telles pièces comprend la réalisation d'une préforme fibreuse formant le renfort fibreux du matériau composite et ayant une forme voisine de celle de la pièce à fabriquer, et la densification de la préforme fibreuse par une matrice. La préforme fibreuse peut être obtenue par divers processus textiles, notamment par mise en forme d'une ébauche fibreuse réalisée par tissage multi-couches ou tridimensionnel. De telles pièces en matériau composite sont remarquables en ce qu'elles présentent des propriétés mécaniques élevées, au moins comparables à celles de pièces métalliques similaires, mais avec une masse plus faible, et en ce que, dans le cas de CMC, ces pièces conservent leurs propriétés mécaniques à de très hautes températures et conviennent lorsque des températures de fonctionnement de turbomachines plus élevées sont recherchées pour améliorer le rendement et réduire les émissions polluantes. Ainsi la réalisation d'une aube de soufflante par densification par une matrice organique d'une préforme fibreuse obtenue par tissage tridimensionnel est décrite dans le document EP 1 526 285. Les documents WO 2010/06140 et WO 2010/103213 décrivent respectivement la réalisation d'aubes à plate-forme et/ou talon intégrés et de secteurs d'anneau de turbine en CMC à partir d'ébauches fibreuses tissées multicouches. Le document WO 2010/146288 décrit un élément de distributeur de turbine en CMC formé de secteurs de virole intérieure et de virole extérieure et d'aubes s'étendant entre les secteurs et obtenu à partir d'une ébauche fibreuse tissée multi-couches avec continuité du renfort fibreux dans tout le volume de l'élément de distributeur. Le renfort fibreux comporte des fils qui s'étendent continûment le long de deux aubes en passant par la virole intérieure ou par la virole extérieure mais qui sont ensuite interrompus. Objet et résumé de l'invention L'invention a pour but de proposer une pièce de turbomachine formant redresseur de compresseur ou distributeur de turbine réalisée en matériau composite et présentant des propriétés mécaniques élevées. Ce but est atteint grâce à une telle pièce comprenant une virole intérieure, une virole extérieure et des aubes s'étendant sensiblement radialement entre les viroles intérieure et extérieure en étant solidaires de celles-ci, pièce dans laquelle la virole intérieure, la virole extérieure et les aubes sont en matériau composite ayant un renfort fibreux tissé densifié par une matrice, et le renfort fibreux comprend un ensemble de fils s'étendant continûment le long d'un trajet parcourant longitudinalement au moins trois aubes consécutives en passant alternativement dans la virole intérieure et dans la virole extérieure. La continuité de fils du renfort fibreux contribue à conférer une tenue mécanique élevée. Selon les conditions d'utilisation, la pièce peut être en matériau composite à matrice organique ou en CMC. Avantageusement, la virole intérieure, la virole extérieure et les aubes forment une seule pièce en matériau composite. Dans ce cas, le renfort fibreux comprend un ensemble de fils s'étendant continûment le long d'un trajet parcourant l'une des viroles sur sa circonférence, puis successivement la totalité des aubes, puis parcourant l'autre virole sur sa circonférence. En variante, la pièce de turbomachine est formée de plusieurs secteurs, chaque secteur formant une seule pièce en matériau composite avec un secteur de virole intérieure, un secteur de virole extérieure, et au moins trois aubes s'étendant entre les secteurs de virole et solidaires de ceux-ci. Selon une particularité de réalisation, la pièce de turbomachine peut comprendre en outre une bride solidaire de la virole extérieure et s'étendant radialement vers l'extérieur à partir de celle-ci. Selon une autre particularité de réalisation, la pièce de turbomachine peut comprendre en outre des parties de paroi solidaires de la virole intérieure et définissant du côté intérieur de celle-ci un logement à section transversale sensiblement en forme de U, s'ouvrant vers l'intérieur. L'invention a aussi pour but de proposer un procédé permettant la fabrication d'une telle pièce de turbomachine à partir d'une préforme fibreuse unitaire. Ce but est atteint grâce à un procédé comprenant : - la réalisation d'une préforme fibreuse tissée comprenant un premier ensemble de fils parcourant continûment la circonférence d'une première partie de préforme formant préforme de virole intérieure, puis successivement en direction longitudinale des deuxièmes parties de préforme formant préformes d'aubes, puis la circonférence d'une troisième partie de préforme formant préforme de virole extérieure, les fils du premier ensemble de fils parcourant successivement lesdites deuxièmes parties de préforme en passant d'une deuxième partie de préforme à la suivante alternativement à travers la première partie de préforme et à travers la troisième partie de préforme, et - la densification de la préforme fibreuse par une matrice. Selon un mode particulier de mise en oeuvre du procédé, la réalisation de la préforme fibreuse comprend : (1) le tissage d'une bande fibreuse avec le premier ensemble de fils s'étendant continûment dans la direction longitudinale de la bande et comprenant plusieurs couches de fils parallèles entre eux, et un deuxième ensemble de fils réalisant un tissage avec les fils du premier ensemble le long de segments tissés de la bande fibreuse séparés les uns des autres par des segments non tissés, la bande fibreuse comprenant : . une première partie de bande fibreuse s'étendant sur une longueur correspondant à celle de la première partie de préforme, la première partie de bande fibreuse étant formée de segments tissés alternant avec des segments non tissés, . une deuxième partie de bande fibreuse suivant immédiatement la première partie et formée des segments tissés alternant avec des segments non tissés, les segments tissés de la deuxième partie de bande fibreuse correspondant aux deuxièmes parties de préforme et ayant une longueur correspondant à la dimension longitudinale des aubes, et les segments non tissés de la deuxième partie de bande fibreuse formant des parties de raccordement entre préformes d'aubes consécutives, et . une troisième partie de bande fibreuse suivant immédiatement la deuxième partie et s'étendant sur une longueur correspondant à celle de la troisième partie de préforme, la troisième partie de bande fibreuse étant formée de segments tissés alternant avec des segments non tissés, . le nombre total de segments tissés et non tissés dans chacune des première et troisième partie étant égal à celui des aubes, et (2) la mise en forme de la bande fibreuse comprenant : . l'enroulement sur elle-même de la première partie de bande fibreuse, . le pliage de la deuxième partie de bande fibreuse pour disposer les segments tissés de celle-ci sensiblement radialement par rapport à la première partie de bande fibreuse enroulée sur elle-même, et . l'enroulement sur elle-même de la troisième partie de bande fibreuse, . les segments non tissés de la deuxième partie de bande fibreuse formant parties de raccordement entre préformes d'aubes consécutives étant engagés à travers les segments non tissés alternativement de la première partie de bande fibreuse enroulée et de la troisième partie de bande fibreuse enroulée. Dans ce cas, il peut être prévu qu'après engagement d'un segment non tissé de la deuxième partie de bande fibreuse formant partie de raccordement entre deux préformes d'aubes consécutives à travers un segment non tissé de la première ou de la troisième partie de préforme, un tissage dudit segment non tissé de la deuxième partie de préforme fibreuse est réalisé. Ce tissage complémentaire peut être réalisé avec liaison entre des fils du premier ensemble de fils dans ledit segment non tissé de la deuxième partie de préforme fibreuse et des fils du premier ensemble de fils dans ledit segment non tissé de la première ou de la troisième partie de préforme. Selon une particularité du procédé, à son extrémité opposée à celle adjacente à la deuxième partie de bande fibreuse, la première partie de bande fibreuse est prolongée par une quatrième partie de bande fibreuse tissée sur toute sa longueur pour former, après enroulement sur elle-même, une doublure intérieure de la virole intérieure. Dans ce cas, on peut prévoir que la réalisation de la préforme fibreuse comprend le pliage vers l'intérieur de portions latérales de ladite doublure intérieure pour lui conférer une section sensiblement en forme de U. Selon une autre particularité du procédé, à son extrémité opposée à celle adjacente à la deuxième partie de bande fibreuse, la troisième partie de bande fibreuse est prolongée par une cinquième partie de bande fibreuse tissée sur toute sa longueur pour former, après enroulement sur elle-même, une doublure extérieure de la virole extérieure. Dans ce cas, on peut prévoir que la cinquième partie de la bande fibreuse a une largeur supérieure à celle de la troisième partie, et la réalisation de la préforme fibreuse comprend le pliage vers l'extérieur d'au moins une portion de ladite doublure extérieure faisant saillie latéralement par rapport à la troisième partie de bande fibreuse. Brève description des dessins L'invention sera mieux comprise à la lecture de la description faite ci-après, à titre indicatif mais non limitatif, en référence aux dessins 10 annexés sur lesquels : - la figure 1 est une vue très schématique partielle d'un compresseur de turbomachine ; - la figure 2 est une vue très schématique partielle d'une turbine basse pression de turbomachine ; 15 - la figure 3 est une vue simplifiée en plan d'une bande fibreuse tissée destinée à la réalisation d'une préforme fibreuse pour un redresseur de compresseur selon un mode de réalisation de l'invention ; - les figures 4 et 5 sont des vues simplifiées en coupe transversale selon les plans IV-IV et V-V de la figure 3 ; 20 - les figures 6 à 12 illustrent schématiquement des étapes successives de mise en forme de la bande tissée de la figure 3 en vue d'aboutir à une préforme fibreuse de redresseur de compresseur ; - la figure 13 est une vue très schématique en demi-coupe radiale au stade de réalisation de la préforme de redresseur de 25 compresseur de la figure 12 ; - la figure 14 est une vue très schématique en demi-coupe radiale de la préforme de redresseur de compresseur finalement obtenue à partir de la bande tissée de la figure 3 ; - la figure 15 est une vue très schématique en demi-coupe 30 radiale d'une préforme de distributeur de turbine en une seule pièce selon un mode de réalisation de l'invention ; - la figure 16 indique des étapes successives d'un procédé de fabrication d'un redresseur de compresseur en matériau composite à matrice organique selon l'invention, ayant un renfort fibreux formé par 35 une préforme fibreuse telle que par exemple celle de la figure 14 ; et - la figure 17 indique des étapes successives d'un procédé de fabrication d'un redresseur de compresseur ou d'un distributeur de turbine en CMC ayant un renfort fibreux formé par une préforme fibreuse telle que par exemple celle de la figure 14 ou celle de la figure 15. Description détaillée de modes de réalisation de l'invention La figure 1 est une vue très schématique en demi-coupe axiale partielle montrant un compresseur multi-étages de turbomachine. Le compresseur comprend des redresseurs fixes 10 alternant avec des roues 10 mobiles 20. Chaque redresseur 10 comprend une virole intérieure 12, une pluralité d'aubes ou pales 14 et une virole extérieure 16. Les aubes 14 s'étendent sensiblement radialement entre la virole intérieure 12 et la virole extérieure 16 et sont réparties angulairement de façon régulière. A 15 leurs extrémités radiales intérieures et extérieures, les aubes 14 sont solidaires des viroles 12 et 16, respectivement. Du côté intérieur, la virole intérieure 12 porte un revêtement abradable 11. Du côté extérieur, la virole extérieure 16 est solidaire d'une bride 17 pour fixation au carter de compresseur, par exemple au voisinage de son extrémité aval. Le terme 20 aval est utilisé en référence au sens d'écoulement de l'air dans le compresseur. Chaque roue mobile 20 comprend des aubes 24 ayant une plate-forme interne 22. Sous la plate-forme interne 22, chaque aube se prolonge par un pied 23 engagé dans un logement d'un rotor 25. Le rotor 25 25 supporte en outre des léchettes 21 en regard du revêtement abradable 11 d'un redresseur adjacent. A leurs extrémités extérieures, les aubes 24 peuvent également présenter des léchettes (non représentées) en regard d'un revêtement abradable porté par un anneau 19 supporté par le carter de compresseur. 30 Les faces externes des viroles intérieures 12 des redresseurs 10 et des plates-formes internes 23 des aubes des roues mobiles 20, et les faces internes des viroles extérieures 16 des redresseurs 10 et des anneaux 19 définissent la veine d'écoulement d'air dans le compresseur, les léchettes coopérant avec les revêtements abradables associés pour 35 assurer l'étanchéité du côté intérieur et aux sommets des aubes des roues mobiles 20. Un agencement de compresseur tel que succinctement décrit ci-avant est bien connu. La figure 2 est une vue schématique en demi-coupe axiale partielle montrant une turbine basse-pression multi-étages de turbomachine. La turbine comprend des distributeurs fixes 30 alternant avec des roues mobiles 40. Chaque distributeur 10 comprend une virole intérieure 32, une pluralité d'aubes ou pales 34 et une virole extérieure 36. Les aubes 34 s'étendent sensiblement radialement entre la virole intérieure 32 et la virole extérieure 36 et sont réparties angulairement de façon régulière. A leurs extrémités intérieures et extérieures, les aubes 34 sont solidaires des viroles 32 et 36, respectivement. Du côté intérieur, la virole intérieure 32 porte un revêtement abradable 31. Du côté extérieur, la virole extérieure 36 est solidaire d'une bride 37 pour liaison avec le carter de turbine 39, par exemple au voisinage de l'extrémité aval de la virole 36, et d'une pièce 38 formant becquet de centrage au voisinage de l'extrémité amont. Chaque roue mobile 40 comprend des aubes 44 ayant une plate-forme interne 42 et une plate-forme externe ou talon 46. Sous la plate-forme interne, chaque aube se prolonge par un pied engagé dans un logement d'un disque 43. Le disque 43 supporte des léchettes 41 en regard du revêtement abradable 31 d'un distributeur adjacent. Du côté .extérieur, les talons 46 supportent des léchettes en regard d'un revêtement abradable porté par un anneau 39 supporté par le carter de turbine. Les faces externes des viroles intérieures 32 des distributeurs 30 et des plates-formes internes 42 des aubes des roues mobiles 40, et les faces internes des viroles extérieures 36 des distributeurs 30 et des talons 46 des aubes des roues mobiles 40 définissent la veine d'écoulement de gaz dans la turbine, les léchettes coopérant avec les revêtements abradables associés pour assurer l'étanchéité du côté intérieur et aux sommets des aubes des roues mobiles 40. Un agencement de turbine basse pression tel que succinctement décrit ci-avant est bien connu. Conformément à l'invention, une pièce de turbomachine formant un redresseur de compresseur ou un. distributeur de turbine et susceptible par exemple d'être utilisée dans un compresseur ou une turbine tels que ceux des figures 1 et 2, est réalisée en matériau composite avec un renfort fibreux comprenant des fils s'étendant continûment dans plusieurs aubes successives en passant par les viroles intérieures et extérieures. Un mode de réalisation d'une préforme fibreuse pour une telle pièce de turbomachine, par exemple un redresseur de compresseur de forme analogue à celle d'un redresseur 10 de la figue 1, sera maintenant décrit, la pièce finale étant obtenue par densification de la préforme fibreuse par une matrice. Différentes opérations permettant d'aboutir à une préforme fibreuse 100 telle que montrée sur la figure 14, décrite en détail plus loin, seront détaillées en référence aux figures 4 à 13. La figure 3 montre en plan une bande fibreuse tissée 200 permettant, après différents stades de mise en forme, d'obtenir la préforme fibreuse 100 désirée. Dans cet exemple, la bande 200 est tissée longitudinalement en sens chaîne (flèche C). Les parties tissées avec des fils de trame (sens T) sont représentées en quadrillé. Dans les autres parties non tissées seuls les fils de chaîne sont représentés. La bande 200 comprend une première partie 220 destinée à former une partie de préforme de virole intérieure, une deuxième partie 240 comprenant des parties destinées à former les parties de préformes d'aubes et une troisième partie 260 destinée à former une partie de préforme de virole extérieure, la partie 240 prolongeant immédiatement la partie 220 tandis que la partie 260 prolonge immédiatement la partie 240. A son extrémité longitudinale opposée à celle adjacente à la partie 240, la partie 220 peut être prolongée immédiatement par une partie 210 destinée à former une partie de préforme de doublure interne de virole intérieure. De façon similaire, à son extrémité longitudinale opposée à celle adjacente à la partie 240, la partie 260 peut être prolongée immédiatement par une partie 270 destinée à former une partie de préforme de doublure externe de virole extérieure. La bande 200 constituée par les parties 210, 220, 240, 260, 270 est destiné, après mise en forme comme décrit plus loin, à constituer la préforme fibreuse 100. Bien entendu, plusieurs bandes 200 peuvent être tissées en continu, étant ensuite individuellement découpées pour former des préformes 100. Les parties 210 et 270 sont tissées sur toute leur longueur, sans interruption du tissage. La partie 220 est formée de segments tissés 222 alternant avec des segments non tissés 224 (c'est-à-dire comprenant uniquement des fils de chaîne) et a une longueur correspondant à la circonférence de la virole intérieure du redresseur à réaliser. Le nombre total de segments 222 et 224 correspond au nombre des aubes du redresseur à réaliser. Les segments tissés 222 ont tous même longueur. De même les segments non tissés 224 ont tous même longueurs, la longueur des segments 224 étant sensiblement égale ou un peu supérieure à celle des segments 222 comme expliqué plus loin. La partie 240 est formée de segments tissés 242 alternant avec des segments non tissés, alternativement 244a et 244b. Les segments 242 sont destinés à constituer des parties de préformes d'aubes. Ils sont en nombre égal à celui des aubes du redresseur de compresseur à réaliser et ont une longueur L sensiblement égale à la dimension radiale des aubes. Les segments 244a ont une même longueur el correspondant à la distance du raccordement entre deux extrémités intérieures d'aubes voisines en passant à travers la virole intérieure, comme expliqué plus loin. Les segments 2441) ont une même longueur e 2 correspondant à la distance du raccordement entre deux extrémités extérieures d'aubes voisines, en passant à travers la virole extérieure, comme expliqué plus loin. La partie 260 est formée de segments tissés 262 alternant avec des segments non tissés 264 et a une longueur correspondant à celle de la virole extérieure du redresseur à réaliser. Le nombre total de segments 262 et 264 correspond à celui des aubes du redresseur à réaliser. Les segments 262 ont tous même longueur. De même, les segments 264 sont tous même longueur, la longueur des segments 264 étant sensiblement égale ou un peu supérieure à celle des segments 262, comme expliqué plus loin. La largeur de la partie 220 correspond à la dimension axiale de la virole intérieure tandis que la largeur de la partie 260 correspond à la dimension axiale de la virole extérieure, ces deux dimensions étant dans l'exemple considéré sensiblement égales. La largeur des segments tissés 242 de la partie 240 correspond à la largeur maximale d'une aube en projection à plat. Elle est ici inférieure aux largeurs des parties 220 et 260, des fils de chaîne adjacents aux bords longitudinaux de la partie 240 de la bande 200 n'étant donc pas tissés. La largeur de la partie 210 est sensiblement égale à celle des parties 220 et 260. La largeur de la partie 270 est supérieure à celle de la partie 260, ce qui est obtenu par ajout de fils de chaîne d'un côté ou de chaque côté de la bande 200 selon le profil de la partie de préforme à réaliser à partir de la partie de bande 270. Dans l'exemple illustré, des fils de chaîne sont ajoutés sur un seul côté. Le tissage, dans les parties tissées de la bande 200, est un tissage tridimensionnel ou multi-couches, avec plusieurs couches de fils de chaîne et plusieurs couches de fils de trame et avec des fils de trame d'une même couche de fils de trame liant ensemble des fils de chaîne de plusieurs couches de fils de chaîne. Le tissage peut être réalisé avec une armure de type interlock comme illustré sur les figures 4 et 5 qui montrent des plans de tissage au niveau d'un segment tissé 222 et d'un segment tissé 242, respectivement. D'autres armures de tissage multi-couches peuvent être choisies, par exemple des armures de type multi-satin, multi-sergé ou multi-toile. On pourra se référer au document WO 2006/136755 dont le contenu est incorporé ici par voie de référence. On notera que le tissage pourrait aussi être réalisé avec plusieurs armures différentes, en particulier avec des armures de tissage bidimensionnel de type satin au niveau des couches externes de fils de chaîne, au moins dans la partie 240, pour conférer un aspect de surface lisse aux parties de préformes d'aubes. Dans l'exemple illustré, la bande fibreuse 200 est tissée avec quatre couches de fils de chaîne Cl, C2, C3, C4 et trois couches de fils de trame Tl, T2, T3. Bien entendu, le nombre de couches de fils de chaîne et le nombre correspondant de couches de fils de trame pourront prendre d'autres valeurs en fonction de l'épaisseur désirée de la bande 200 pour des fils de titre donné. L'épaisseur de la bande fibreuse 200 correspond à la plus grande épaisseur parmi celles des parties de préforme à réaliser. Dans le cas de parties de préférence ayant une épaisseur plus faible que celle d'autres parties, par exemple les parties de préformes d'aube, le tissage dans la partie 240 correspondante de la bande 200 peut être réalisé sur un nombre restreint de couches de fils de chaîne. Les tronçons de fils de chaîne qui s'étendent sur toute la longueur de la partie 240 sans être tissés, le long des bords longitudinaux (figure 5) et éventuellement dans l'épaisseur peuvent être éliminés après tissage de la bande 200 et avant sa mise en forme. La réalisation d'une préforme 100 à partir d'une bande tissée 200 sera maintenant décrite en référence aux figures 6 à 12. Une première étape (figure 6) comprend l'enroulement de la partie 220 sur une circonférence complète tandis que la partie 210 est enroulée sur elle-même en réserve. Dans une deuxième étape (figure 7), la partie 240 est repliée "en accordéon" tout autour de l'axe de la partie enroulée 220 avec les segments tissés 242 s'étendant radialement et les segments non tissés 244a passant à travers les segments non tissés 224 pour ressortir du côté intérieur de la partie enroulée 220. Les segments tissés 242 sont destinés à former des parties de préformes d'aubes. Dans une troisième étape (figure 8), les segments non tissés 244a, formant raccordements entre segments 242 du côté intérieur, sont tissés pour les immobiliser par rapport à la partie enroulée 220. Ce tissage complémentaire (schématisé par des points) est réalisé avec des fils de trame rapportés, selon une armure de tissage tridimensionnel ou multicouches. Avantageusement, on réalise un tissage assurant une liaison entre eux de fils de chaîne de différentes couches de fils de chaîne des segments non tissés 244a et assurant une liaison entre fils de chaîne de couches de fils de chaîne des segments non tissés 244a et fils de chaîne de couches de fils de chaîne des segments non tissés 224 pour solidariser les extrémités intérieures des segments tissés 242 avec la partie 220, c'est-à-dire pour solidariser les parties de préformes d'aubes avec la partie de préforme de virole intérieure. On notera l'enroulement de la partie 220 sur elle-même se termine par une inter-pénétration du premier segment non tissé 2241, de la partie 220 (dans le sens chaîne) avec le premier segment non tissé 244a1, de la partie 240, les segments 2241 et 244a1 faisant aussi l'objet d'un tissage complémentaire. Dans l'exemple illustré, les segments non tissés 244a s'intègrent complètement dans les segments non tissés 224. Cette intégration pourrait être partielle, avec une partie des segments 244a faisant saillie du côté intérieur par rapport à la partie 220. Le tissage complémentaire des segments 244a peut être réalisé après le repliage complet de la partie 240 ou au fur et à mesure de ce repliage. Dans une quatrième étape (figure 9), la partie 260 est enroulée sur une circonférence complète tandis que la partie 270 est enroulée sur elle-même en réserve. L'enroulement de la partie 260 est réalisé en faisant passer les segments non tissés 244b de la partie 240 à travers les segments non tissés 264 pour ressortir du côté extérieur de la partie enroulée 260. Dans une cinquième étape (figure 10), les segments non tissés 244b, formant raccordements entre segments 242 du côté extérieur, sont tissés pour les immobiliser par rapport à la partie enroulée 260. En variante, ce tissage peut être réalisé au fur et à mesure de l'enroulement de la partie 260. Ce tissage complémentaire est réalisé avec des fils de trame rapportés, selon une armure de tissage tridimensionnel ou mufti- couches. Avantageusement, on réalise un tissage assurant une liaison entre eux de fils de chaîne de différentes couches de fils de chaîne des segments non tissés 244b, et assurant une liaison entre fils de chaîne de couches de fils de chaîne des segments non tissés 244b et fils de chaîne de couches de fils de chaîne des segments non tissés 264 pour solidariser les extrémités extérieures des segments tissés 220 avec la partie 260, c'est-à-dire pour solidariser les parties de préformes d'aubes avec la partie de préforme de virole extérieure. On notera que l'enroulement de la partie 260 sur elle-même se termine par une inter-pénétration du dernier segment non tissé 244bn de la partie 240 avec le dernier segment non tissé 264n de la partie 260, ces deux segments faisant aussi l'objet d'un tissage complémentaire. Dans l'exemple illustré, les segments non tissés 244b s'intègrent complètement dans les segments non tissés 264. Cette intégration pourrait être partielle avec une partie des segments 244b faisant saillie du côté extérieur par rapport à la partie 260. Les tissages complémentaires aux troisième et cinquième étapes peuvent être réalisés manuellement. Dans une sixième étape (figure 11), la partie 210 est enroulée sur une circonférence complète au contact de la partie enroulée 220, pour former une partie de préforme de doublure interne de virole intérieure. Dans une septième étape (figure 12), la partie 270 est enroulée sur une circonférence complète au contact de la partie enroulée 260, pour former une partie de préforme de doublure externe de virole extérieure. Une liaison, par exemple par couture, peut éventuellement être réalisée entre les parties enroulées 210 et 220 de même qu'entre les parties enroulées 270 et 260. La figure 13 est une vue en demi-coupe radiale à ce stade de réalisation de la préforme fibreuse 100. On notera que la mise en forme de la bande fibreuse peut être réalisée avec l'assistance d'un outillage de maintien, comprenant par exemple des tiges sur lesquelles passent les segments non tissés 244a, 2441) lors du repliage de la partie 240, lesquelles tiges sont retirées pour permettre le tissage complémentaire de ces segments non tissés aux troisième et cinquième étapes. Les parties tissées 242 destinées à constituer les parties de préformes d'aubes sont équidistantes à leurs extrémités intérieures et extérieures. Par conséquent, les segments non tissés 224 de la partie 220 peuvent avoir une longueur légèrement supérieure à celle des segments tissés 222 pour prendre en compte l'épaisseur de la bande fibreuse 200. De même, dans la partie 260, les segments non tissés 264 peuvent avoir une longueur légèrement supérieure à celle des segments tissés 262 pour prendre en compte l'épaisseur de la bande tissée 200. On pourrait aussi réaliser les parties 220 et 260 avec des segments tissés ayant sensiblement même longueur que les segments non tissés, les parties 220 et 260 étant tissées avec une longueur un peu inférieure à leur circonférence finale après enroulement et étant enroulées avec une tension exercée vers l'extérieur. Une conformation est ensuite réalisée dans un outillage de conformation pour obtenir la préforme 100 (figure 14) ayant une forme voisine de celle du redresseur à réaliser. Lors de cette conformation, on confère aux préformes d'aubes 142 correspondant aux parties tissées 242 le profil souhaité, on met en forme la doublure intérieure 210 pour lui donner une section en U et obtenir une partie de préforme 110 définissant un logement pour du matériau abradable du côté intérieur de la partie de préforme 120 de virole intérieure et on met en forme la doublure extérieure 270 pour obtenir une partie de préforme 170 de bride de fixation du côté extérieur de la partie de préforme 160 de virole extérieure. La largeur de la partie tissée 210 est choisie en fonction des dimensions souhaitées pour la partie de préforme 211. Elle est ici égale à celle de la partie 220. La largeur de la partie 270 est ici supérieure à celle de la partie 260 pour pouvoir former la partie de préforme de bride 170. La figure 15 montre une préforme fibreuse 300 de distributeur de turbine ayant par exemple une forme analogue à celle d'un distributeur 30 de la figure 2. La préforme 300 est obtenue par un procédé semblable à celui décrit ci-avant en référence aux figures 3 à 14. La préforme 300 comprend une partie de préforme 310 destinée à former un logement de revêtement abradable, une partie de préforme 320 de virole intérieure, des parties de préformes 342 d'aubes du distributeur, une partie de préforme 360 de virole extérieure et des parties de préformes 370 et 380 pour une bride de fixation et un becquet de centrage du côté extérieur de la virole extérieur. Un redresseur de compresseur ou un distributeur de turbine en matériau composite est finalement obtenu par densification de la préforme 100 ou 300 par une matrice. Les matériaux constitutifs des fibres de la préforme fibreuse et de la matrice sont choisis en fonction des conditions d'utilisation. Dans le cas d'un redresseur de compresseur, au moins dans les premiers étages amont de compresseur, un matériau composite réalisé avec des fibres de carbone ou de verre et une matrice organique (polymère) peut être utilisé. Lorsque la température d'utilisation est élevée, notamment pour un distributeur de turbine ou des redresseurs de compresseur dans les étages aval de compresseur, un matériau composite à matrice céramique (CMC) est utilisé avec des fibres de carbone ou de céramique et une matrice céramique. Dans le cas d'une pièce en matériau composite à matrice organique (figure 16), la bande fibreuse 200 est mise en forme dans son outillage de conformation (étape 502), la préforme obtenue est imprégnée par une résine par injection ou infusion (étape 504) et un traitement thermique de réticulation de la résine est effectué (étape 506). Ensuite, un usinage de finition peut être réalisé (étape 508) en particulier au niveau des viroles intérieure et extérieure, du logement d'abradable, de la bride de fixation et du becquet de centrage. La résine est une résine précurseur de matrice polymère telle qu'une résine époxyde, bismaléimide ou polyimide, par exemple. Dans le cas d'une pièce en CMC (figure 17), une mince première couche de revêtement d'interphase de défragilisation du matériau CMC est formée sur les fibres de la bande fibreuse tissée 200 (étape 602), avant sa mise en forme. La couche de revêtement d'interphase, par exemple en carbone pyrolytique (PyC), nitrure de bore (BN) ou carbone dopé au bore (BC) est formée par infiltration chimique en phase gazeuse ou CVI ("Chemical Vapor Infiltration") avec une épaisseur relativement faible, par exemple au plus égale à 100 nanomètres, pour préserver la capacité de déformation de la bande fibreuse. La bande fibreuse 200 munie de la première couche de revêtement d'interphase est mise en forme dans un outillage de conformation (étape 604) pour obtenir une préforme telle que 100 ou 300. La préforme est consolidée dans sa forme (étape 606) en étant maintenue dans l'outillage de conformation. La consolidation est réalisée par imprégnation, par infiltration ou injection, par une résine précurseur de carbone, par exemple une résine phénolique ou furanique ou une résine précurseur de céramique, par exemple une résine polysilazane ou polysiloxane précurseur de carbure de silicium SiC. Après réticulation et pyrolyse de la résine, la préforme consolidée peut être retirée de l'outillage de conformation. La quantité de résine de consolidation est choisie pour que le résidu de pyrolyse soit suffisant, de préférence juste suffisant, pour lier entre elles les fibres de la préforme afin que celle-ci soit manipulable en conservant sa forme sans l'assistance d'un outillage de maintien. Après consolidation, une deuxième couche de revêtement d'interphase peut être formée par CVI (étape 608) afin d'obtenir une interphase globale fibres-matrice d'épaisseur suffisante pour assurer la fonction de défragilisation du matériau CMC, la deuxième couche de revêtement d'interphase étant par exemple en PyC, BN ou BC et ayant une épaisseur de préférence au moins égale à 100 nanomètres. Ensuite, une densification par une matrice céramique est réalisée. La densification peut être réalisée par CVI. La matrice est par exemple en SiC ou est une matrice auto-cicatrisante par exemple comprenant des phases de matrice en un système ternaire Si-B-C ou en carbure de bore B4C. Les documents US 5 246 736 et US 5 965 266 décrivent l'obtention par CVI de telles matrices cicatrisantes. La densification par CVI peut être réalisée en deux cycles 610, 614 séparés par une étape 612 d'usinage de finition de la pièce. Un procédé du type de celui décrit ci-avant en référence à la 10 figure 17 est connu en soi. On pourra se référer au document US 2010/0015428, dont le contenu est incorporé ici par voie de référence, et au document WO 2010/103213 qui décrit un tel procédé pour la fabrication d'un ensemble d'anneau de turbine en CMC. La pièce monobloc obtenue après densification peut être 15 utilisée telle quelle comme redresseur complet de compresseur ou distributeur complet de turbine. En variante, notamment dans le cas d'un distributeur de turbine, la pièce peut être découpée en secteurs comprenant chacun un secteur de virole intérieure, un secteur de virole extérieure et au moins trois aubes, lorsque cela est requis notamment 20 pour faciliter de montage. Ainsi tant dans le cas d'une pièce monobloc que dans le cas de secteurs, l'invention est remarquable en ce que le mode de réalisation de la préforme permet d'avoir une continuité de fils du renfort fibreux le long d'un trajet parcourant longitudinalement au moins trois aubes 25 consécutives en passant alternativement dans la virole intérieure et dans la virole extérieure, une telle continuité contribuant à conférer une tenue mécanique élevée. Dans le cas d'une pièce formant redresseur de compresseur ou distributeur de turbine monobloc, le renfort fibreux comprend des fils qui s'étendent continûment le long d'un trajet 30 parcourant l'une des viroles intérieure et extérieure sur sa circonférence puis successivement la totalité des aubes - en passant de l'une à l'autre alternativement à travers la virole extérieure et la virole intérieure -, puis parcourant l'autre virole. REVENDICATIONS1. Pièce de turbomachine formant redresseur de compresseur (10) ou distributeur de turbine (30) et comprenant une virole intérieure, une virole extérieure et des aubes s'étendant sensiblement radialement entre les viroles intérieure et extérieure en étant solidaires de celles-ci, caractérisée en ce que la virole intérieure (12 ; 32), la virole extérieure (16 ; 36) et les aubes (14 ; 34) sont en matériau composite ayant un renfort fibreux tissé densifié par une matrice, et le renfort fibreux comprend un ensemble de fils s'étendant continûment le long d'un trajet parcourant longitudinalement au moins trois aubes consécutives en passant alternativement dans la virole intérieure et dans la virole extérieure. 2. Pièce de turbomachine selon la revendication 1, caractérisée en ce que la virole intérieure, la virole extérieure et les aubes forment une seule pièce en matériau composite. 3. Pièce de turbomachine selon la revendication 2, caractérisée en ce que le renfort fibreux comprend un ensemble de fils s'étendant continûment le long d'un trajet parcourant l'une des viroles sur sa circonférence, puis successivement la totalité des aubes, puis parcourant l'autre virole sur sa circonférence. 4. Pièce de turbomachine selon la revendication 1, caractérisée en ce qu'elle est formée de plusieurs secteurs, chaque secteur formant une seule pièce en matériau composite avec un secteur de virole intérieure, un secteur de virole extérieure, et au moins trois aubes s'étendant entre les secteurs de virole et solidaires de ceux-ci. 5. Pièce de turbomachine selon l'une quelconque des revendications 1 à 4, caractérisée en ce qu'elle comprend en outre une bride (17 ; 37) solidaire de la virole extérieure et s'étendant radialement vers l'extérieur à partir de celle-ci. 6. Pièce de turbomachine selon l'une quelconque des revendications 1 à 5, caractérisée en ce qu'elle comprend en outre une partie solidaire de la virole intérieure et définissant du côté intérieur de celle-ci un logement à section transversale sensiblement en forme de U, s'ouvrant vers l'intérieur. 7. Pièce de turbomachine selon l'une quelconque des revendications 1 à 6, caractérisée en ce qu'elle est réalisée en matériau composite à matrice céramique. 8. Procédé de fabrication d'une pièce de turbomachine formant redresseur de compresseur ou distributeur de turbine avec une virole intérieure, une virole extérieure et des aubes s'étendant sensiblement radialement entre les viroles intérieure et extérieure en étant solidaires de celles-ci, procédé caractérisé en ce qu'il comprend : - la réalisation d'une préforme fibreuse tissée (100) comprenant un premier ensemble de fils parcourant continûment la circonférence d'une première partie de préforme (120) formant préforme de virole intérieure, puis successivement en direction longitudinale des deuxièmes parties de préforme (142) formant préformes d'aubes, puis la circonférence d'une troisième partie de préforme (160) formant préforme de virole extérieure, les fils du premier ensemble de fils parcourant successivement lesdites deuxièmes parties de préforme en passant d'une deuxième partie de préforme à la suivante alternativement à travers la première partie de préforme et à travers la troisième partie de préforme, et - la densification de la préforme fibreuse par une matrice. 9. Procédé selon la revendication 8, caractérisé en ce que la réalisation de la préforme fibreuse comprend : (1) le tissage d'une bande fibreuse (200) avec le premier ensemble de fils s'étendant continûment dans la direction longitudinale de la bande et comprenant plusieurs couches de fils parallèles entre eux, et un deuxième ensemble de fils réalisant un tissage avec les fils du premier ensemble le long de segments tissés de la bande fibreuse séparés les uns des autres par des segments non tissés, la bande fibreuse comprenant : . une première partie de bande fibreuse (220) s'étendant sur une longueur correspondant à celle de la première partie de préforme, la première partie de bande fibreuse étant formée de segments tissés (222) alternant avec des segments non tissés (224), . une deuxième partie de bande fibreuse (240) suivant 35 immédiatement la première partie et formée des segments tissés (242) alternant avec des segments non tissés (244a, 244b), les segmentstissés de la deuxième partie de bande fibreuse correspondant aux deuxièmes parties de préforme et ayant une longueur correspondant à la dimension longitudinale des aubes, et les segments non tissés de la deuxième partie de bande fibreuse formant des parties de raccordement entre préformes d'aubes consécutives, et . une troisième partie de bande fibreuse (260) suivant immédiatement la deuxième partie et s'étendant sur une longueur correspondant à celle de la troisième partie de préforme, la troisième partie de bande fibreuse étant formée de segments tissés (262) alternant avec des segments non tissés (264), . le nombre total de segments tissés et non tissés dans chacune des première et troisième partie étant égal à celui des aubes, et (2) la mise en forme de la bande fibreuse comprenant : . l'enroulement sur elle-même de la première partie (220) de bande fibreuse, . le pliage de la deuxième partie (240) de bande fibreuse pour disposer les segments tissés (242) de celle-ci sensiblement radialement par rapport à la première partie de bande fibreuse enroulée sur elle-même, et . l'enroulement sur elle-même de la troisième partie (260) de bande fibreuse, . les segments non tissés (244a, 244b) de la deuxième partie de bande fibreuse formant parties de raccordement entre préformes d'aubes consécutives étant engagés à travers les segments non tissés (224, 264) alternativement de la première partie de bande fibreuse enroulée et de la troisième partie de bande fibreuse enroulée. 10. Procédé selon la revendication 9, caractérisé en ce qu'après engagement d'un segment non tissé (244a, 244b) de la deuxième partie de bande fibreuse formant partie de raccordement entre deux préformes d'aubes consécutives à travers un segment non tissé (224, 264) de la première ou de la troisième partie de préforme, un tissage dudit segment non tissé de la deuxième partie de préforme fibreuse est réalisé. 11. Procédé selon la revendication 10, caractérisé en ce que le tissage est réalisé avec liaison entre des fils du premier ensemble de fils dans ledit segment non tissé de la deuxième partie de préforme fibreuseet des fils du premier ensemble de fils dans ledit segment non tissé de la première ou de la troisième partie de préforme. 12. Procédé selon l'une quelconque des revendications 9 à 11, caractérisé en ce que, à son extrémité opposée à celle adjacente à la deuxième partie de bande fibreuse, la première partie de bande fibreuse est prolongée par une quatrième partie de bande fibreuse (210) tissée sur toute sa longueur pour former, après enroulement sur elle-même, une doublure intérieure de la virole intérieure. 13. Procédé selon la revendication 12, caractérisé en ce que la réalisation de la préforme fibreuse comprend le pliage vers l'intérieur de portions latérales de ladite doublure intérieure pour lui conférer une section sensiblement en forme de U (110 ;310). 14. Procédé selon l'une quelconque des revendications 9 à 12, caractérisé en ce que, à son extrémité opposée à celle adjacente à la deuxième partie de bande fibreuse, la troisième partie de bande fibreuse est prolongée par une cinquième partie de bande fibreuse (270) tissée sur toute sa longueur pour former, après enroulement sur elle-même, une doublure extérieure de la virole extérieure. 15. Procédé selon la revendication 13, caractérisé en ce que la cinquième partie de la bande fibreuse a une largeur supérieure à celle de la troisième partie, et la réalisation de la préforme fibreuse comprend je pliage vers l'extérieur d'au moins une portion de ladite doublure extérieure faisant saillie latéralement par rapport à la troisième partie de bande fibreuse.